(57)【特許請求の範囲】
【請求項１】
通用リムに組付けられて、タイヤビード部の、リムフランジに向き合うビード部外側面に、リム径ライン位置から、リムフランジ高さの２５〜８０％の範囲内に、タイヤ半径方向に延びる複数本の条溝をタイヤ周方向に間隔をおいて配設してなる産業車両用バイアスタイヤ。
【請求項２】
ビード部外側面の、リムフランジとの接触部に、１００％モジュラスが４．０〜６．０ＭＰａの高弾性ゴム材料を配設してなる請求項１に記載の産業車両用バイアスタイヤ。
【発明の詳細な説明】
【０００１】
【発明の属する技術分野】
この発明は、産業車両に用いられる空気入りバイアスタイヤに関するものであり、とくには、耐リム擦れ性を高めてビード部耐久性を向上させるものである。
【０００２】
【従来の技術】
この種のタイヤのリム擦れ対策としては、ビード部の、リムフランジと対向する外側面側にチェーファを埋設するとともに、そのチェーファの材質、枚数等を、タイヤに付与される荷重の大きさ等に応じて選択することが一般的である。
【０００３】
また近年においては、乗用車用タイヤ等に関し、たとえば、特開平４−３７２４０７号公報、特開平５−１３９１２４号公報、特開平５−２０１２１２号公報等に開示されているように、ビードヒール部とリムとの間に封じ込められることになる空気を、ビード部外側面にタイヤ半径方向に延在させて設けた複数本の排気溝によって積極的に排出することで、タイヤのリム組みに当たっての、リムへのビード部のフィット性を高め、これによってリムとビード部との、周方向の相対ずれを拘束してビード部の耐久性の向上を図るものもある。
【０００４】
【発明が解決しようとする課題】
ところで、産業車両に適用されるバイアスタイヤは、その使用環境上厳しい入力条件の下で使用されることが多く、しかも、最近は、コストダウンの推進が企業にとって不可避となっている会社、経済情勢の下で、産業車両による構内運搬作業等は、荷役荷重の増加、車両台数の減少に起因する車両一台当たりの稼動率の増加、タイヤの空気圧管理等の管理作業の省略その他によって、タイヤの負担が一層増加する傾向にあり、これがため、従来技術を適用してなお、タイヤビード部外側面の、リムフランジに対する半径方向および周方向の擦れに対して十分に対処することができず、ビード部のリム擦れに原因をおく、ビード部補強コードの早期の露出および、露出補強コードの破断等のビード部故障のおそれを除去することができなかった。
【０００５】
この発明は、従来技術が抱えるこのような問題点を解決することを課題とするものであり、それの目的とするところは、タイヤビード部外側面の耐リム擦れ性を改善して、ビード部耐久性を大きく向上させた産業車両用バイアスタイヤを提供するにある。
【０００６】
【課題を解決するための手段】
この発明の産業車両用バイアスタイヤは、適用リムに組付けられて、タイヤビード部の、リムフランジに向き合うビード部外側面に、リム径ライン位置から、リムフランジ高さの２５〜８０％の範囲内に、タイヤ半径方向に延びる複数本の条溝をタイヤ周方向に、たとえば均等の間隔をおいて配設したものである。
【０００７】
ここで、「適用リム」とは、ＪＡＴＭＡ  ＹＥＡＲ  ＢＯＯＫ（１９９８年）の適用リム表に示されるリムをいうものとし、リム径ラインとは、ＪＩＳ  Ｄ４１０２でいうリム径位置を通る、タイヤ軸線と平行な線分をいうものとし、リムフランジ高さとは、これもＪＩＳ  Ｄ４１０２でいうフランジ高さをいうものとする。
【０００８】
このタイヤでは、ビード部外側面に条溝を設けることで、タイヤの加硫成形に当って、通常は十分なゴム厚みを確保することができないビード部の外側部分に、条溝の形成のための金型突条の作用下で、ビード部補強層に対する所期したゴム厚みを確保することができ、タイヤのリム組みに当っては、そのゴム質を、リムフランジに、周方向でほぼ均等な接触圧で接触させることができるので、従来タイヤのように、ビード補強層の影響下で、ビード部外側面がリムフランジに周方向で不均一に接触することがなく、これがため、接触圧がとくに低くなる部分を核とするリム擦れの発生を有効に防止することができる。
【０００９】
またこのタイヤでは、それのリム組み状態において、ビード部外側面の条溝エッジが、タイヤの、リムフランジに対する周方向相対変位を有効に抑制するので、この点からもまたリム擦れの発生を有利に防止することができる。
【００１０】
ここで、条溝を、リムフランジ高さの２５％未満に位置させた場合には、リム擦れを十分に防止することが難しく、８０％を超えて位置させた場合には、クラック発生時の耐久的な問題が生じるので、条溝はリムフランジ高さの２５〜８０％の範囲内に設けている。
【００１１】
このような産業車両用バイアスタイヤにおいて、より好ましくは、ビード部外側面の、リムフランジとの接触部に、１００％モジュラスが４．０〜６．０ＭＰａの高弾性ゴム材料を配設する。
これによれば、高弾性で耐摩耗性にすぐれるゴム材料をもってビード部外側面をリムフランジに接触させることで、耐リム擦れ性を一層向上させることができる。
【００１２】
すなわち、  １００％モジュラスが４．０ＭＰａ未満では耐摩耗効果が不十分であり、一方６．０ＭＰａの範囲を超えると変形によるゴム材料の破壊強度が低下して、クラック等の問題が発生するため、高弾性ゴム材料の１００％モジュラスを４．０〜６．０ＭＰａの範囲としている。
【００１３】
【発明の実施の形態】
以下にこの発明の実施の形態を図面に示すところに基づいて説明する。
図１は、この発明の実施の形態を、適用リムへのリム組み姿勢で示す部分横断面図であり、図中１は産業車両用バイアスタイヤのビード部を、２は、このビード部１に組付けた適用リムをそれぞれ示す。
【００１４】
また、図中Ｄは、ＪＩＳ  Ｄ４１０２に基づくリム径を、３は、そのリム径位置を通ってタイヤ軸線と平行に延びるリム径ラインをそれぞれ示し、そしてＧは、これもＪＩＳ  Ｄ４１０２に基づくフランジ高さを示す。
ここでは、ビード部１のビードベース４は、リム２のビードシート５に面接触し、ビード部外側面６はリムフランジ７に面接触する。
【００１５】
ここにおいてこのタイヤでは、図２に要部を拡大して示すところから明らかなように、ビード部外側面６に、リム径ライン３の位置から、フランジ高さＧの２５〜８０％の範囲内に、好ましくは、幅が１〜３ｍｍで、深さが１．０〜２．５ｍｍの複数本の条溝８を、タイヤ半径方向に延在させて設ける。
【００１６】
図３は、これらの条溝８を示す、ビード部外側面の部分側面図であり、横断面形状を方形状、台形状、切欠円弧状などとすることができるそれぞれの条溝８は、トレッド部１の周方向に、好ましくは１０〜４０ｍｍの平均間隔をおいて位置する。
【００１７】
このようなタイヤにおいて好ましくは、ビード部外側面６の、リムフランジ７との接触部、いいかえれば、条溝８の形成位置を除いた部分に、図４に要部拡大断面図で示すように、１００％モジュラスが４．０〜６．０ＭＰａの高弾性ゴム材料９を配設する。ここで、この高弾性ゴム材料９は、ビード部外側面６の、リムフランジ７との接触面の全体にわたって配設し得ることはもちろんであるが、図に示すところでは、ビード部外側面６の、リムフランジ７への接触面圧がとくに高くなる、前記条溝８の形成領域と同様の、リム径ライン３の位置から、フランジ高さＧの２５〜８０％の範囲内として、耐摩耗性にもすぐれるその高弾性ゴム材料９をもって耐リム擦れ性の向上を担保する。
【００１８】
【実施例】
実施例１
トレッド部外側面の条溝８、高弾性ゴム材料９等の寸法諸元その他を図５に示すように設定した、サイズがＩＸＳ  ８．２５−１５  １６ｐ  ＩＳＯ１の実施例タイヤと、
ビード部外側部分を二枚のナイロンチェファによって補強し、前記条溝８も高弾性ゴム材料９も有しない同サイズの比較タイヤとのそれぞれを、
リムフランジの内面にリム擦れ促進のための加工を施した６．５０Ｔ×１５のリムに組つけるとともに、空気圧を６．５ｋｇｆ／ｃｍ2 とした状態で、速度を２５ｋｍ／ｈとし、荷重をステップロード条件で増加させて、リム擦れについての室内耐久評価を行ったところ、
ビード部故障に至るまでの走行距離は、比較タイヤを指数値１００としたところ、実施例タイヤでは１３３となり、実施例タイヤでは、ビード部耐久性の３３％の向上が認められた。
【００１９】
実施例２
実施例１で述べたと同一の構成およびサイズのそれぞれのタイヤを、６．５０Ｔ×１５のリムに組付けるとともに、充填空気圧を９．４５ｋｇｆ／ｃｍ2 として、下記の条件の下で使用した。
・車種／装着軸：パレットキャリア／操舵・駆動全輪
・使用業態：製鉄所構内での重量物運搬
・使用路面／走行状況：構内舗装路／短距離断続走行
・使用荷重：規格荷重の１００％
この場合、２０００時間（約３ケ月間）走行時のタイヤメンテナンスにおいて、リム解きを実施したタイヤのリム擦れ状況は、以下のとおりであった。
比較タイヤではタイヤ内部のビード部補強コードの露出及び破断が観察されたが、実施例タイヤではリム擦れの発生がほとんどなく、ごく一部にコードの露出が観られる程度であった。
車輛４台分（タイヤ１６×４台＝６４本）のそれぞれのタイヤの評価結果としては、比較タイヤでは６５％のものにリム擦れが認められたのに対し、実施例タイヤでは５％であった。
【００２０】
【発明の効果】
上記実施例からも明らかなように、この発明によれば、タイヤへの負担の大きいリム擦れの発生し易い過酷な条件下でのタイヤの使用に対すにもすぐれた耐リム擦れ性を実現することができる。
【図面の簡単な説明】
【図１】  この発明の実施の形態を示す部分横断面図である。
【図２】  図１の要部拡大断面図である。
【図３】  ビード部外側面の部分側面図である。
【図４】  高弾性ゴム材料を示す要部拡大断面図である。
【図５】  実施例タイヤの寸法諸元等を示す説明図である。
【符号の説明】
１  ビード部
２  適用リム
３  リム径ライン
４  ビードベース
５  ビードシート
６  ビード部外側面
７  リムフランジ
８  条溝
９  高弾性ゴム材料
Ｄ  リム径
Ｇ  フランジ高さ
【図１】
0004390895.tif 000002
【図２】
0004390895.tif 000003
【図３】
0004390895.tif 000004
【図４】
0004390895.tif 000005
【図５】
0004390895.tif 000006